ЛЕГКИЕ ГИПСОВЫЕ ПАНЕЛИ С ПОНИЖЕННОЙ ПЛОТНОСТЬЮ И УСТАНОВЛЕННОЙ СТЕПЕНЬЮ ОГНЕСТОЙКОСТИ

1. Гипсовый средний слой, расположенный между облицовочными листами, содержащий
кристаллическую матрицу из отвержленного гипса и частиц с высоким коэффициентом объемного расширения, составляющим примерно 300% или более относительно их начального объема после нагревания в течение примерно одного часа при температуре примерно 1560 °F (примерно 850 °C);
при этом частицы с высоким коэффициентом объемного расширения содержатся в гипсовом среднем слое в количестве и распределении, эффективном для обеспечения средней высокотемпературной усадки (S) в направлении X-Y, составляющей примерно 10% или менее;
3
при этом гипсовый средний слой при расположении между облицовочными листами эффективен для обеспечения панели, характеризующейся плотностью (D), составляющей примерно 40 фунтов на кубический фут (640 кг/м) или менее, и твердостью, составляющей по меньшей мере примерно 11 фунтов (примерно 5 кг).
2. Гипсовый средний слой по п. 1, характеризующийся тем, что частицы с высоким коэффициентом объемного расширения содержатся в гипсовом среднем слое в количестве и распределении, эффективном для обеспечения среднего высокотемпературного увеличения толщины (TE) в направлении Z, составляющего по меньшей мере примерно -3%.
3. Гипсовый средний слой по п. 2, характеризующийся тем, что среднее высокотемпературное увеличение толщины (TE) в направлении Z, составляет по меньшей мере примерно 2% или более.
4. Гипсовый средний слой по любому из пп. 1-3, характеризующийся тем, что гипсовый средний слой эффективен для обеспечения показателя высокотемпературной теплоизоляции (TI), составляющего 20 минут или более.
5. Гипсовый средний слой по любому из пп. 1-4, характеризующийся тем, что частицы с высоким коэффициентом объемного расширения содержатся в среднем слое в количестве и распределении, эффективном для обеспечения отношения среднего высокотемпературного увеличения толщины к средней высокотемпературной усадке (TE/S), составляющего по меньшей мере примерно -0.85.
6. Гипсовый средний слой по п. 5, характеризующийся тем, что отношение среднего высокотемпературного увеличения толщины к средней высокотемпературной усадке (TE/S), составляет примерно 0,2 или более.
7. Гипсовый средний слой по п. 5, характеризующийся тем, что отношение среднего высокотемпературного увеличения толщины к средней высокотемпературной усадке (TE/S), составляет примерно 0,6 или более.
8. Гипсовый средний слой по п. 5, характеризующийся тем, что отношение среднего высокотемпературного увеличения толщины к средней высокотемпературной усадке (TE/S), составляет от примерно 2 до примерно 17.
9. Гипсовый средний слой по любому из пп. 1-8, характеризующийся тем, что гипсовый слой эффективен для обеспечения отношения показателя высокотемпературной теплоизоляции к плотности (TI/D), составляющего примерно 0,6 минут/фунтам на куб. фут, или более.
10. Гипсовый средний слой по любому из пп. 1-9, характеризующийся средней стойкостью к усадке, составляющей примерно 75% или более при нагревании при температуре примерно 1800 °F (980 °C) в течение одного часа.
11. Гипсовый средний слой по любому из пп. 1-10, характеризующийся средней стойкостью к усадке, составляющей примерно 85% или более при нагревании при температуре примерно 1800 °F (980 °C) в течение одного часа.
12. Гипсовый средний слой по любому из пп. 1-11, характеризующийся тем, что частицы с высоким коэффициентом расширения являются частицами вермикулита с высоким коэффициентом расширения.
13. Гипсовый средний слой по п. 12, характеризующийся тем, что по меньшей мере 50% частиц вермикулита с высоким коэффициентом расширения имеют средний диаметр более, чем примерно 300 микрон.
14. Гипсовый средний слой по п. 12 или 13, характеризующийся тем, что по меньшей мере 50% частиц вермикулита с высоким коэффициентом расширения имеют средний диаметр более, чем примерно 500 микрон.
3
15. Гипсовый средний слой по любому из пп. 1, 4-14, характеризующийся тем, что гипсовый средний слой при расположении между облицовочными листами эффективен для обеспечения панели, характеризующейся плотностью, составляющей примерно 37 фунтов на кубический фут (590 кг/м) или менее.
16. Гипсовый средний слой по п. 15, характеризующийся тем, что частицы с высоким коэффициентом расширения содержатся в гипсовом среднем слое в количестве и распределении, эффективном для обеспечения среднего высокотемпературного увеличения толщины (TE) в направлении Z, составляющего по меньшей мере примерно     -3%.
17. Гипсовый средний слой по п. 16, характеризующийся тем, что среднее высокотемпературное увеличение толщины (TE) в направлении Z, составляет по меньшей мере примерно 2% или более.
18. Гипсовый средний слой по любому из пп. 1-17, характеризующийся тем, что частицы с высоким коэффициентом расширения содержатся в нем в количестве от примерно 4% до примерно 10% по массе строительного гипса.
2
19. Гипсовый средний слой по любому из пп. 1-18, характеризующийся тем, что по меньше мере один из облицовочных листов характеризуется поверхностной плотностью, составляющей от примерно 55 до примерно 65 фунтов/тыс.кв.футов (от примерно 268 до примерно 317 г/м).
20. Гипсовый средний слой по любому из пп. 1-18, характеризующийся тем, что облицовочные листы содержат бумажное полотно, нетканое стекловолокно или другие волокнистые материалы или комбинации волокнистых материалов.
21. Гипсовый средний слой по п. 20, характеризующийся тем, что облицовочные листы содержат бумажное полотно и/или нетканое стекловолокно.